(57)【特許請求の範囲】
【請求項１】
第１経糸を含む表側地組織と、第２経糸を含む裏側地組織と、前記表側地組織と前記裏側地組織とを連結して二重織を形成する緯糸と、
を備えた綾織組織又は朱子織組織を有する防草シートであって、
前記第１経糸は、黒原着糸を含む撚糸であり、
前記緯糸は、黒原着糸を含む糸であり、
前記第１経糸の撚り方向と、前記表側地組織に現れる綾目方向とが一致するように構成されている防草シート。
【請求項２】
前記表側地組織において、前記緯糸が表出する交錯点を結んだ線と経糸方向とがなす綾目角をαとし、前記表側地組織における前記第１経糸の撚り角をβとしたとき、以下の式（１）：
｜（α−β）／α｜  ×  １００  ≦  ７０  ・・・（１）
を満たす請求項１に記載の防草シート。
【請求項３】
前記第１経糸は、撚糸係数が０．３〜４である請求項１又は２に記載の防草シート。
【請求項４】
前記緯糸は、非収縮性の糸である請求項１〜３の何れか一項に記載の防草シート。
【請求項５】
カバーファクターが４０００以上である請求項１〜４の何れか一項に記載の防草シート。
【請求項６】
前記緯糸は、前記第１経糸と同一又はそれ以上の太さの糸で構成されている請求項１〜５の何れか一項に記載の防草シート。
【請求項７】
前記第１経糸、前記第２経糸、及び前記緯糸の夫々は、ポリエステル糸、ポリオレフィン糸、及びポリアミド糸からなる群から選択される少なくとも一つである請求項１〜６の何れか一項に記載の防草シート。
【請求項８】
前記表側地組織は、朱子織組織からなる請求項１〜７の何れか一項に記載の防草シート。
【請求項９】
第１経糸を含む表側地組織と、第２経糸を含む裏側地組織とを緯糸で連結して二重織とした綾織組織又は朱子織組織を有する防草シートの製造方法であって、
前記第１経糸として、黒原着糸を含む撚糸を使用し、
前記緯糸として、黒原着糸を含む糸を使用し、
前記第１経糸の撚り方向と、前記表側地組織に現れる綾目方向とが一致するように、
前記緯糸を前記表側地組織と前記裏側地組織との間に亘って織り込む防草シートの製造方法。
【発明の詳細な説明】
【技術分野】
【０００１】
本発明は、第１経糸を含む表側地組織と、第２経糸を含む裏側地組織と、表側地組織と裏側地組織とを連結して二重織を形成する緯糸とを備えた綾織組織又は朱子織組織を有する防草シート、及び防草シートの製造方法に関する。
【背景技術】
【０００２】
防草シートは、土壌への光を遮り植物の繁茂を抑える防草効果を有しており、建物や街路樹の周囲の美観を維持するため、あるいは、果樹園や野菜園等の栽培地面に直接敷設して果樹や野菜の生育環境を整えるために用いられる。【０００３】
従来、防草シートとして、ビニールシートやゴム引きの織物シート等を土壌の上に敷設するといった手段がとられていたが、ビニールシートやゴム引きの織物シートには透水性がなく、雨水等の水が地中に浸透しないため、樹木の間に敷設した場合に土壌が乾燥して樹木が枯死する問題があった。このような問題を解決するために、近年では、防草シートとして、透水性の観点から不織布、織物等の布帛が用いられている。【０００４】
例えば、二重組織の織物からなる防草シートがある（例えば、特許文献１を参照）。特許文献１の防草シートは、織物で構成されていることで透水性を有し、土壌の乾燥を抑えながら植物の繁茂を防止することができる。【０００５】
また、表層と裏層とを結合させた接結部、及び表層と裏層とを結合させない非接結部を有する防草シートがある（例えば、特許文献２を参照）。特許文献２の防草シートは、接結部を点在させることによって、十分な遮光性を有するとともに、耐候性等を向上させている。
【先行技術文献】
【特許文献】
【０００６】
【特許文献１】特開２００４−７３１４６号公報
【特許文献２】国際公開第２０１６／０３９２６６号パンフレット
【発明の概要】
【発明が解決しようとする課題】
【０００７】
特許文献１の防草シートは、９９％の遮光率を達成しているが（実施例２を参照）、シート下の植物の繁茂を完全に抑えるには、更なる遮光性の向上が求められる。【０００８】
特許文献２の防草シートは、表層と裏層とを有することで高い遮光性を実現しているが、二層が完全に分離している非接結部が多くなると、表層と裏層との間に滑りが発生するため、接結部で生地の破れが生じる虞があった。【０００９】
本発明は、上記問題点に鑑みてなされたものであり、破れが生じにくい構造でありながら、遮光性を向上させることができる防草シート、及び防草シートの製造方法を提供することを目的とする。
【課題を解決するための手段】
【００１０】
上記課題を解決するための本発明にかかる防草シートの特徴構成は、
第１経糸を含む表側地組織と、第２経糸を含む裏側地組織と、前記表側地組織と前記裏側地組織とを連結して二重織を形成する緯糸と、
を備えた綾織組織又は朱子織組織を有する防草シートであって、
前記第１経糸は、黒原着糸を含む撚糸であり、
前記緯糸は、黒原着糸を含む糸であり、
前記第１経糸の撚り方向と、前記表側地組織に現れる綾目方向とが一致するように構成されていることにある。【００１１】
本構成の防草シートによれば、第１経糸を含む表側地組織と、第２経糸を含む裏側地組織と、表側地組織と裏側地組織とを連結して二重織を形成する緯糸とを備えた綾織組織又は朱子織組織を有することにより、表側地組織と裏側地組織とが完全に分離している領域がなく、表側地組織と裏側地組織との間に滑りが発生しないため、破れが生じにくい構造となっている。また、本発明者らが、組織、及び糸使いを様々に変更して種々の防草シートを作製したところ、経糸の撚り方向と組織に現れる綾目方向とが一致する場合、製織時に経糸に撚りが戻る向きの力がかかり、得られた防草シートでは、撚りがやや戻ることで経糸の見かけ上の太さが増し、隣り合う経糸の間に隙間が生じ難くなることが認められた。そこで、本発明者らは、この現象を利用し、従来よりも遮光性に優れた防草シートを完成するに至った。すなわち、本構成の防草シートによれば、第１経糸が黒原着糸を含む撚糸であり、緯糸が黒原着糸を含む糸であり、第１経糸の撚り方向と表側地組織に現れる綾目方向とが一致するように構成されていることにより、表側地組織において隣り合う第１経糸の間に隙間が生じることが抑制される。その結果、防草シートの遮光性を向上させることができる。【００１２】
本発明にかかる防草シートにおいて、
前記表側地組織において、前記緯糸が表出する交錯点を結んだ線と経糸方向とがなす綾目角をαとし、前記表側地組織における前記第１経糸の撚り角をβとしたとき、以下の式（１）：
｜（α−β）／α｜  ×  １００  ≦  ７０  ・・・（１）
を満たすことが好ましい。【００１３】
本構成の防草シートによれば、上記の式（１）を満たすことにより、第１経糸の撚りが戻ったときに、隣り合う第１経糸同士の隙間が確実に埋まり、遮光性をより向上させることができる。【００１４】
本発明にかかる防草シートにおいて、
前記第１経糸は、撚糸係数が０．３〜４であることが好ましい。【００１５】
本構成の防草シートによれば、第１経糸の撚糸係数が０．３〜４であることにより、製織時に撚りが適度に戻るため、遮光性をより向上させることができる。【００１６】
本発明にかかる防草シートにおいて、
前記緯糸は、非収縮性の糸であることが好ましい。【００１７】
本構成の防草シートによれば、緯糸が非収縮性の糸であることにより、経時的な収縮が抑制されるため、良好な施工性が得られる。【００１８】
本発明にかかる防草シートにおいて、
カバーファクターが４０００以上であることが好ましい。【００１９】
本構成の防草シートによれば、カバーファクターが４０００以上であることにより、防草シートが高密度織物となり、経糸及び緯糸を構成する単糸間を光が透過することを防ぎ、遮光性をより向上させることができる。【００２０】
本発明にかかる防草シートにおいて、
前記緯糸は、前記第１経糸と同一又はそれ以上の太さの糸で構成されていることが好ましい。【００２１】
本構成の防草シートによれば、緯糸が第１経糸と同一又はそれ以上の太さの糸で構成されていることにより、表側地組織における第１経糸の浮きが長くなるため、隣り合う第１経糸同士の隙間が埋まることにより、遮光性をより効果的に向上させることができる。【００２２】
本発明にかかる防草シートにおいて、
前記第１経糸、前記第２経糸、及び前記緯糸の夫々は、ポリエステル糸、ポリオレフィン糸、及びポリアミド糸からなる群から選択される少なくとも一つであることが好ましい。【００２３】
本構成の防草シートによれば、上記の糸を用いることにより、優れた強度、及び耐候性を実現することができる。【００２４】
本発明にかかる防草シートにおいて、
前記表側地組織は、朱子織組織からなることが好ましい。【００２５】
本構成の防草シートによれば、表側地組織が朱子織組織からなることにより、表側地組織における第１経糸の浮きが長くなるため、隣り合う第１経糸同士の隙間が埋まることにより、遮光性をより効果的に向上させることができる。【００２６】
上記課題を解決するための本発明にかかる防草シートの製造方法の特徴構成は、
第１経糸を含む表側地組織と、第２経糸を含む裏側地組織とを緯糸で連結して二重織とした綾織組織又は朱子織組織を有する防草シートの製造方法であって、
前記第１経糸として、黒原着糸を含む撚糸を使用し、
前記緯糸として、黒原着糸を含む糸を使用し、
前記第１経糸の撚り方向と、前記表側地組織に現れる綾目方向とが一致するように、
前記緯糸を前記表側地組織と前記裏側地組織との間に亘って織り込むことにある。【００２７】
本構成の防草シートの製造方法によれば、第１経糸を含む表側地組織と、第２経糸を含む裏側地組織とを緯糸で連結して二重織とした綾織組織又は朱子織組織を有することにより、表側地組織と裏側地組織とが完全に分離している領域がなく、表側地組織と裏側地組織との間に滑りが発生しないため、破れが生じにくい構造の防草シートを製造することができる。また、本構成の防草シートの製造方法によれば、第１経糸として黒原着糸を含む撚糸を使用し、緯糸として黒原着糸を含む糸を使用し、第１経糸の撚り方向と表側地組織に現れる綾目方向とが一致するように、緯糸を表側地組織と裏側地組織との間に亘って織り込むことにより、表側地組織において隣り合う第１経糸の間に隙間が生じることが抑制される。その結果、遮光性を向上させた防草シートを製造することができる。
【図面の簡単な説明】
【００２８】
【図１】図１は、本発明にかかる防草シートの説明図である。
【図２】図２は、本発明にかかる防草シートの組織図の一例である。
【図３】図３は、綾織組織で製織した表側地組織の平面図である。
【図４】図４は、実施例及び比較例の防草シートにおいて表側地組織を撮影した顕微鏡画像である。
【発明を実施するための形態】
【００２９】
以下、本発明の防草シート、及び防草シートの製造方法について説明する。ただし、本発明は、以下の構成に限定されることを意図しない。
【００３０】
＜防草シート＞
図１は、本発明にかかる防草シート１の説明図である。図１（ａ）は、防草シート１の一部の斜視図であり、図１（ｂ）は、表側地組織１０の一部の平面図であり、図１（ｃ）は、第１経糸１１の一部の拡大平面図である。防草シート１は、第１経糸１１を含む表側地組織１０と、第２経糸２１を含む裏側地組織２０と、表側地組織１０と裏側地組織２０とを連結して経二重織を形成する緯糸３１とを備える。経二重織を形成することにより、表側地組織１０と裏側地組織２０とが完全に分離している領域がなく、破れが生じにくい構造でありながら、優れた遮光性、耐久性を有するものとなる。防草シート１の嵩密度は、０．３０ｇ／ｃｍ３以上であることが好ましく、０．３５ｇ／ｃｍ３以上であることがより好ましい。例えば、チガヤやスギナは、横に這わせた地下茎から芽先を出すため、敷設範囲が遮光されていても防草シート１の下から貫通力の高い芽を出すことがある。チガヤやスギナの芽は硬く鋭利であるが、嵩密度が０．３０ｇ／ｃｍ３以上であれば、防草シート１が密となり、チガヤやスギナの芽先が貫通することを防ぐことができる。
【００３１】
＜表側地組織＞
図２は、防草シート１の組織図の一例である。図１（ａ）を参照し、図２によれば、表側地組織１０を構成する第１経糸１１を奇数列において黒で示し、裏側地組織２０を構成する第２経糸２１を偶数列において黒で示し、緯糸３１を各列において白で示している。図２の組織図において奇数列に示すように、表側地組織１０は、第１経糸１１と緯糸３１とを用いて製織される。表側地組織１０の織組織は、高密度織物を得ることができる正則綾織組織及びその変形組織（以下、単に「綾織組織」と称する。）、又は正則朱子織組織及びその変形組織（以下、単に「朱子織組織」と称する。）であり、後述するように、隣り合う第１経糸同士の隙間が埋まることによる遮光性の向上をより効果的なものとするためには、朱子織組織であることが好ましく、７枚以上の朱子織組織であることがより好ましい。図１では、表側地組織１０が７枚朱子織組織からなる例を示している。表側地組織１０における経糸密度は、１００〜２００本／２．５４ｃｍであることが好ましい。緯糸密度は、５０〜１５０本／２．５４ｃｍであることが好ましい。経糸密度、及び緯糸密度がこの範囲であれば、表側地組織１０が密なものとなり、第１経糸１１及び緯糸３１の間を光が透過することを略完全に抑制することができる。経糸密度が１００本／２．５４ｃｍ未満である場合、又は緯糸密度が５０本／２．５４ｃｍ未満である場合、糸間の光の透過を略完全には抑制できない虞がある。また、経糸密度が２００本／２．５４ｃｍを超える場合、又は緯糸密度が１５０本／２．５４ｃｍを超える場合、防草シート１の柔軟性が損なわれる虞がある。
【００３２】
第１経糸１１は、単糸に黒原着糸を含む撚糸である。黒原着糸を含むことにより、遮光性が向上し、シート下の植物の繁茂を抑制することができる。また、黒原着糸は、染色、印刷等による色調の付与と比較して耐久性、耐候性に優れるため、屋外に敷設される防草シート１において好適に使用することができる。第１経糸１１の繊維素材としては、ポリエチレンテレフタレート、ポリブチレンテレフタレート等のポリエステル系繊維、ナイロン６、ナイロン６６、ナイロン４６等のポリアミド系繊維、ポリエチレン、ポリプロピレン等のポリオレフィン系繊維等の合成繊維を使用することが好ましい。これらを用いることにより、優れた強度、及び耐候性を得ることができる。第１経糸１１の総繊度は、７７〜３３０ｄｔｅｘであることが好ましく、第１経糸１１の単糸繊度は、１．０〜５．０ｄｔｅｘであることが好ましい。総繊度、及び単糸繊度がこの範囲であれば、防草シート１の柔軟性が良好なものとなり、施工時の作業性を向上させることができる。第１経糸１１の総繊度が７７ｄｔｅｘ未満である場合、又は第１経糸１１の単糸繊度が１．０ｄｔｅｘ未満である場合、防草シート１の強度が劣る虞がある。また、第１経糸１１の総繊度が３３０ｄｔｅｘを超える場合、又は第１経糸１１の単糸繊度が５．０ｄｔｅｘを超える場合、防草シート１の柔軟性が損なわれる虞がある。
【００３３】
図３は、綾織組織で製織した表側地組織１０の平面図である。第１経糸１１の撚り方向は、表側地組織１０に現れる綾目方向と一致するように構成されている。ここで、「綾目方向」とは、朱子織組織では、図１（ｂ）に示すように、表側地組織１０を平面視したときに、表側地組織１０に緯糸３１が表出する交錯部（以下、単に「交錯部」と称する）の中心３１ａを、製織される緯糸３１の順に結んだ方向であり、綾織組織では、図３に示すように、交錯部の中心３１ａ同士を結んだ斜紋線の方向である。「撚り方向」とは、図１（ｃ）に示すように、平面視したときに、撚りが掛けられた第１経糸１１を構成する単糸の向きに沿う方向である。また、撚り方向と綾目方向とが一致するとは、表側地組織１０における経糸方向に対して、撚り方向及び綾目方向がともに同じ側に傾いていることを意味する。即ち、綾目方向が右上がりであるときに第１経糸１１がＺ撚りである場合、及び綾目方向が左上がりであるときに第１経糸１１がＳ撚りである場合に、撚り方向と綾目方向とは一致する。第１経糸１１の撚り方向と表側地組織１０に現れる綾目方向とが一致すると、製織時に第１経糸１１に撚りが戻る向きの力がかかり、得られる防草シート１では、第１経糸１１の撚りがやや戻ることで見かけ上の太さが増し、隣り合う第１経糸１１の間に隙間が生じ難くなる。この結果、防草シート１では、隣り合う第１経糸１１同士の隙間が埋まり、遮光性が向上する。また、表側地組織１０の織組織が朱子織組織、特に、７枚以上の朱子織組織であると、表側地組織１０では隣り合う第１経糸１１間で互いの浮きが接する距離が長くなるため、これらの間の隙間が埋まることにより、遮光性をより効果的に向上させることができる。
【００３４】
第１経糸１１の撚り数は、３００〜５００Ｔ／ｍであることが好ましい。第１経糸１１の撚糸係数は、０．３〜４であることが好ましく、０．９〜２．４であることがより好ましい。撚糸係数が０．３〜４であることにより、製織時に第１経糸１１の撚りが適度に戻るため、隣り合う第１経糸１１同士の隙間がより埋まりやすくなり、遮光性をより向上させることができる。撚糸係数が０．３未満であると、第１経糸１１の撚りが戻っても第１経糸１１の間の隙間を完全に埋めることができず、撚糸係数が４を超えると、製織時に第１経糸１１の撚りが固まって戻り難くなるため、遮光性を十分に向上できない虞がある。
【００３５】
防草シート１において、遮光性を高く維持するためには、表側地組織１０における第１経糸１１の撚り方向と、第１経糸１１と緯糸３１とにより形成される綾目の方向とが一致することに加えて、両方向のばらつきが一定の範囲内にあることが望ましい。そこで、本発明では、以下の式（１）で表される綾目角αと撚り角βとの相違率（％）を、撚り方向と綾目の方向とのばらつきの程度を表すパラメータとする。
相違率（％）  ＝  ｜（α−β）／α｜  ×  １００  ・・・（１）
綾目角αは、図１（ｂ）に示すように、表側地組織１０における経糸方向と綾目方向とがなす角度として表される。撚り角βは、図１（ｃ）に示すように、表側地組織１０における経糸方向と第１経糸１１の撚り方向とがなす角度として表される。綾目角αは、表側地組織１０における経糸方向に対して、綾目方向が右に傾いている場合を正の値とし、左に傾いている場合を負の値とする。撚り角βも同様に、表側地組織１０における経糸方向に対して、撚り方向が右に傾いている場合を正の値とし、左に傾いている場合を負の値とする。防草シート１は、以下の式（２）：
｜（α−β）／α｜  ×  １００  ≦  ７０  ・・・（２）
を満たすことが好ましく、以下の式（３）：
｜（α−β）／α｜  ×  １００  ≦  ６０  ・・・（３）
を満たすことがより好ましい。上記の式（２）を満たすことにより、製織時に第１経糸１１の撚りが戻ったときに、表側地組織１０において隣り合う第１経糸１１同士の隙間が確実に埋まり、防草シート１の遮光性がより向上したものとなる。式（２）を満たさない場合、製織時に第１経糸１１の撚りが戻ったときの遮光性の向上が限定的なものとなる虞がある。
【００３６】
緯糸３１は、黒原着糸を含む糸で構成されている。緯糸３１が第１経糸１１と同様に黒原着糸を含むことにより、表側地組織１０の色調が一様に黒くなるため、防草シート１の遮光性が向上し、シート下の植物の繁茂を抑制することができる。緯糸３１の種類は、紡績糸、加工糸など特に限定されないが、非収縮性の糸であることが好ましく、特に熱セット糸であることがより好ましい。ここで、「非収縮性」とは、収縮率が５％以下、好ましくは３％以下であることを意味する。緯糸３１が非収縮性であることにより、防草シート１の経時的な収縮を抑えることができるため、施工性を向上させることができる。緯糸３１に熱セット糸を用いる場合、１２０〜１３０℃で熱セットを実施することが好ましい。上記の条件で熱セットを実施することで、適切な非収縮性を付与することができる。緯糸３１の繊維素材としては、ポリエステル系繊維、ポリアミド系繊維、及びポリオレフィン系繊維等の合成繊維を使用することが好ましい。これらを用いることにより、優れた強度、及び耐候性を得ることができる。緯糸３１の総繊度は、７７〜３３０ｄｔｅｘであることが好ましく、特に、第１経糸１１の総繊度と同一又はそれ以上の総繊度であることが好ましい。緯糸３１の総繊度が第１経糸１１の総繊度と同一又はそれ以上の総繊度であれば、表側地組織１０における第１経糸１１の浮きが長くなるため、隣り合う第１経糸１１同士の隙間が埋まることによる遮光性の向上がより効果的なものとなる。緯糸３１にマルチフィラメント糸を用いる場合、緯糸３１の単糸繊度は、１．０〜５．０ｄｔｅｘであることが好ましい。緯糸３１の総繊度、及び単糸繊度が上記の範囲であれば、防草シート１の柔軟性が良好なものとなり、施工時の作業性を向上させることができる。緯糸３１の総繊度が７７ｄｔｅｘ未満である場合、又は緯糸３１の単糸繊度が１．０ｄｔｅｘ未満である場合、防草シート１の強度が劣る虞がある。また、緯糸３１の総繊度が３３０ｄｔｅｘを超える場合、又は緯糸３１の単糸繊度が５．０ｄｔｅｘを超える場合、防草シート１の柔軟性が損なわれる虞がある。
【００３７】
＜裏側地組織＞
図１（ａ）を参照して、図２の組織図において偶数列に示す裏側地組織２０は、第２経糸２１と緯糸３１とを用いて製織されることが分かる。裏側地組織２０の織組織は、綾織組織、又は朱子織組織であることが好ましい。裏側地組織２０における経糸密度は、１００〜２００本／２．５４ｃｍであることが好ましい。緯糸密度は、５０〜１５０本／２．５４ｃｍであることが好ましい。経糸密度、及び緯糸密度がこの範囲であれば、裏側地組織２０が密なものとなり、第２経糸２１及び緯糸３１の間を光が透過することを抑制することができる。経糸密度が１００本／２．５４ｃｍ未満である場合、又は緯糸密度が５０本／２．５４ｃｍ未満である場合、糸間の光の透過を抑制できない虞がある。また、経糸密度が２００本／２．５４ｃｍを超える場合、又は緯糸密度が１５０本／２．５４ｃｍを超える場合、防草シート１の柔軟性が損なわれる虞がある。
【００３８】
第２経糸２１の種類は、紡績糸、加工糸など特に限定されないが、黒原着糸、フルダル糸、セミダル糸等の透光性を抑えた糸で構成されていることが好ましい。第２経糸２１の繊維素材としては、ポリエステル系繊維、ポリアミド系繊維、及びポリオレフィン系繊維等の合成繊維を使用することが好ましい。これらを用いることにより、優れた強度、及び耐候性を得ることができる。これらの繊維素材は、第１経糸１１、第２経糸２１、及び緯糸３１で同種の繊維素材を用いても、夫々で異なる繊維素材を用いてもよい。第２経糸２１の総繊度は、７７〜３３０ｄｔｅｘであることが好ましく、第２経糸２１にマルチフィラメント糸を用いる場合、第２経糸２１の単糸繊度は、１．０〜５．０ｄｔｅｘであることが好ましい。第２経糸２１の総繊度、及び単糸繊度がこの範囲であれば、防草シート１の生産性、柔軟性が良好なものとなり、施工性、作業性を向上させることができる。第２経糸２１の総繊度が７７ｄｔｅｘ未満である場合、又は第２経糸２１の単糸繊度が１．０ｄｔｅｘ未満である場合、防草シート１の強度が劣る虞がある。また、第２経糸２１の総繊度が３３０ｄｔｅｘを超える場合、又は第２経糸２１の単糸繊度が５．０ｄｔｅｘを超える場合、防草シート１の柔軟性が損なわれる虞がある。
【００３９】
防草シート１は、さらに、裏側地組織２０においても表側地組織１０と同様に、第２経糸２１として単糸に黒原着糸を含む撚糸を用い、第２経糸２１の撚り方向と裏側地組織２０に現れる綾目方向とが一致するように構成してもよい。この構成では、隣り合う第２経糸２１の間に隙間が生じ難くなるため、防草シート１の遮光性をさらに向上させることが可能である。第２経糸２１の撚り方向と裏側地組織２０に現れる綾目方向とを一致させる場合、防草シート１は、裏側地組織２０における経糸方向と綾目方向とがなす綾目角αと、第２経糸２１の撚り角βとが、前述の式（２）を満たすように製織されることが好ましく、前述の式（３）を満たすように製織されることがより好ましい。前述の式（２）を満たすことにより、製織時に第２経糸２１の撚りが戻ったときに、裏側地組織２０において隣り合う第２経糸２１同士の隙間が確実に埋まり、防草シート１の遮光性をより向上させることができる。隣り合う第２経糸２１同士の隙間が埋まることによる遮光性の向上をさらに効果的なものとするためには、第２経糸２１の撚糸係数が第１経糸１１と同様に、０．３〜４であることが好ましく、０．９〜２．４であることがより好ましい。また、裏側地組織２０の織組織は、朱子織組織であることが好ましく、７枚以上の朱子織組織であることがより好ましい。
【００４０】
裏側地組織２０において、第２経糸２１の撚り方向と裏側地組織２０に現れる綾目方向とが一致するように構成する場合、緯糸３１の総繊度は、第２経糸２１の総繊度と同一又はそれ以上の総繊度であることが好ましい。緯糸３１の総繊度が第２経糸２１の総繊度と同一又はそれ以上の総繊度であれば、裏側地組織２０における第２経糸２１の浮きが長くなるため、隣り合う第２経糸２１同士の隙間が埋まることによる遮光性の向上がより効果的なものとなる。
【００４１】
第１経糸１１、第２経糸２１、及び緯糸３１には、繊維に耐候剤を含有させてもよい。耐候剤としては、ベンゾ卜リアゾール系、ベンゾフエノン系等の紫外線吸収剤が挙げられる。また、耐候剤以外にも難燃剤、除草剤、防かび剤、防虫剤等を含有させてもよい。
【００４２】
防草シート１は、片面、又は両面に高分子樹脂が付与されていることが好ましい。高分子樹脂を付与することで、織地を構成する糸の交差部がある程度固定されるため、チガヤやスギナの芽先が貫通することを確実に抑制することができ、さらに、チガヤやスギナの芽先が防草シート１に触れても、経糸及び緯糸がずれることがなく、防草シート１の遮光性を維持することができる。高分子樹脂の付与量は、織地重量に対して５〜２０重量％が好ましい。高分子樹脂の付与量がこの範囲であれば、交差部をより確実に固定でき、また原糸が高分子樹脂で充分に被覆され、植物に対する防草シート１の耐貫通性が向上する。また、高分子樹脂が防草シート１の柔軟性を阻害することもない。高分子樹脂の付与量が５重量％未満である場合、植物に対する耐貫通性が不十分になる虞がある。高分子樹脂の付与量が２０重量％を超える場合、防草シート１の柔軟性や、透水性が損なわれる虞がある。織地に付与する高分子樹脂としては、例えば、ポリエステル系樹脂や、アクリル系樹脂、酢酸ビニル系樹脂等が挙げられる。なかでも、耐久性、難燃性の点でポリエステル系樹脂の使用が好ましく、特に、ＪＩＳ  Ｋ  ５６００−５−４に準拠して測定される鉛筆硬度が２Ｈ〜６Ｈのポリエステル系樹脂であることが好ましく、また、ガラス転移温度が４５〜７５℃のポリエステル系樹脂であることが好ましい。この範囲であれば、防草シート１の柔軟性を阻害することなく、確実に織地を構成する糸を固定でき、耐貫通性を向上させることができる。
【００４３】
高分子樹脂の付与方法としては、含浸法、スプレー法、コーティング法、グラビア転写法等が挙げられる。なかでも、原糸を高分子樹脂で均一に被覆できるという点で、含浸法が好ましい。高分子樹脂には、酸化防止剤、光安定剤、紫外線吸収剤、耐候剤、滑剤、顔料、充填剤、その他の添加剤を含有させてもよい。
【００４４】
＜防草シートの特性＞
〔１〕遮光率
防草シート１は、ＪＩＳ  Ｌ  １０５５  Ａ法（カーテンの遮光性試験方法）に準拠して、試験片を装着する前の照度が１０００００ルクスとなるように光源を調整して測定される遮光率が、９９．９９％以上であることが好ましい。遮光率が９９．９９％以上であれば、防草シート１が施工された地面における植物の繁茂を略完全に抑えることができる。
【００４５】
〔２〕カバーファクター
第１経糸１１、及び第２経糸２１を合わせた経糸密度をＡ（本／２．５４ｃｍ）とし、緯糸密度をＢ（本／２．５４ｃｍ）とし、第１経糸１１、及び第２経糸２１の総繊度の平均値をＤＡ（ｄｔｅｘ）とし、緯糸３１の総繊度をＤＢ（ｄｔｅｘ）としたとき、以下の式（４）：
ＣＦ  ＝  （Ａ×ＤＡ１／２）  ＋  （Ｂ×ＤＢ１／２）  ・・・（４）
で算出されるカバーファクター（ＣＦ）が４０００以上であることが好ましい。カバーファクター（ＣＦ）が４０００以上であれば、防草シート１が高密度織物となり、経糸及び緯糸を構成する単糸間を光が透過することを防ぎ、遮光性をより向上させることができる。
【００４６】
〔３〕透水係数
防草シート１は、ＪＩＳ  Ａ  １２１８（土の透水試験法）に準拠して測定される透水係数が１．０×１０−３ｃｍ／ｓｅｃ以上であることが好ましい。透水係数が１．０×１０−３ｃｍ／ｓｅｃ以上であれば、雨水等の水を速やかに透過し、地中へ浸透させることができるため、防草シート１が施工された土壌の乾燥を防ぐことができる。
【００４７】
＜防草シートの製造方法＞
本発明にかかる防草シート１は、第１経糸１１を含む表側地組織１０と、第２経糸２１を含む裏側地組織２０とを緯糸３１で連結して二重織とした綾織組織又は朱子織組織を有するように、例えば、図２に示す組織図に従って、緯糸３１を表側地組織１０と裏側地組織２０との間に亘って織り込むことにより製造される。このとき、第１経糸１１の原糸には、黒原着糸を含む撚糸を使用するが、第１経糸１１の撚り方向と、表側地組織１０に現れる綾目方向とが一致するように、撚りを選択する。
【００４８】
緯糸３１の原糸には、黒原着糸を含む糸を使用するが、製織前に１２０〜１３０℃で熱セットを実施することが好ましい。上記の条件で熱セットを実施することで、適切な非収縮性を付与することができるため、製織された防草シート１の経時的な収縮を抑えることができる。
【００４９】
以上のように製織された本発明の防草シート１は、表側地組織１０と、裏側地組織２０と、表側地組織１０と裏側地組織２０とを連結して二重織を形成する緯糸３１とを備えた綾織組織又は朱子織組織を有することにより、表側地組織１０と裏側地組織２０との間に滑りが発生しないため、破れが生じにくい構造となっている。また、黒原着糸を含む撚糸である第１経糸１１と、黒原着糸を含む糸である緯糸３１とにより構成された表側地組織１０は、色調が一様に黒くなるため、高い遮光性を有するものとなる。さらに、第１経糸１１の撚り方向と表側地組織１０に現れる綾目方向とが一致するように製織されることにより、第１経糸１１に撚りが戻る向きの力がかかり、製織された防草シート１では、撚りがやや戻ることで第１経糸１１の見かけ上の太さが増し、隣り合う第１経糸１１同士の隙間が埋まり、遮光性をさらに向上させることができる。
【実施例】
【００５０】
本発明の防草シートの遮光性を確認するため、本発明の構成を有する防草シートを作製した（実施例１〜３）。また、比較のため、本発明とは異なる防草シートを作製した（比較例１及び２）。【００５１】
＜実施例１＞
第１経糸として、ＰＥＴ製の黒原着糸を単糸とした総繊度が８４ｄｔｅｘ／３６ｆのマルチフィラメント糸（Ｚ撚、撚糸回数：４００Ｔ／ｍ、熱セット条件：８５℃×４０分）を使用し、第２経糸として、ＰＥＴ製のセミダル糸を単糸とした総繊度が８４ｄｔｅｘ／３６ｆのマルチフィラメント糸（Ｓ撚、撚糸回数：４００Ｔ／ｍ、熱セット条件：８５℃×４０分）を使用した。第１経糸、及び第２経糸は、何れも撚糸係数が１．２であった。緯糸として、ＰＥＴ製の黒原着糸を単糸とした総繊度が１６７ｄｔｅｘ／３６ｆのマルチフィラメント糸（熱セット条件：１３０℃×４０分）を使用した。これらの第１経糸、第２経糸、及び緯糸を、第１経糸、及び第２経糸を合わせた経糸密度３０９本／２．５４ｃｍ、緯糸密度１００本／２．５４ｃｍとなるように、表側地組織の綾目方向が右上がりとなる経二重７枚朱子織組織で製織して、実施例１の防草シートを得た。【００５２】
実施例１の防草シートは、綾目角αが平均４１°であり、撚り角βが平均１７°であり、綾目角αと撚り角βとの角度差は１７〜３２°であり、前述の式（１）で算出される相違率は５８．５（％）であり、前述の式（２）を満たすものであった。カバーファクター（ＣＦ）は、４１２４であった。【００５３】
＜実施例２＞
第１経糸の撚りをＳ撚り、第２経糸の撚りをＺ撚りとし、織組織を表側地組織の綾目方向が左上がりとなる経二重７枚朱子織組織とした以外は、実施例１と同様に製織して、実施例２の防草シートを得た。【００５４】
実施例２の防草シートは、綾目角αが平均−４１°であり、撚り角βが平均−１７°であり、綾目角αと撚り角βとの角度差は１７〜３２°であり、相違率は５８．５（％）であり、前述の式（２）を満たすものであった。カバーファクター（ＣＦ）は、４１２４であった。【００５５】
＜実施例３＞
第１経糸、及び第２経糸を合わせた経糸密度２８３本／２．５４ｃｍ、緯糸密度１０６本／２．５４ｃｍとなるように製織した以外は、実施例１と同様に製織し、実施例３の防草シートを得た。【００５６】
実施例３の防草シートは、綾目角αが平均３６°であり、撚り角βが平均１７°であり、綾目角αと撚り角βとの角度差は１１〜２８°であり、相違率は５２．５（％）であり、前述の式（２）を満たすものであった。カバーファクター（ＣＦ）は、３９６４であった。【００５７】
＜比較例１＞
織組織を表側地組織の綾目方向が左上がりとなる経二重７枚朱子織組織とした以外は、実施例１と同様に製織して、比較例１の防草シートを得た。【００５８】
比較例１の防草シートは、綾目角αが平均−３８°であり、撚り角βが平均１３°であり、綾目角αと撚り角βとの角度差は４６〜５４°であり、相違率は１３４．２（％）であり、前述の式（２）を満たさなかった。カバーファクター（ＣＦ）は、４１２４であった。【００５９】
＜比較例２＞
第１経糸の撚りをＳ撚り、第２経糸の撚りをＺ撚りとした以外は、実施例１と同様に製織して、比較例２の防草シートを得た。【００６０】
比較例２の防草シートは、綾目角αが平均３８°であり、撚り角βが平均−１３°であり、綾目角αと撚り角βとの角度差は４６〜５４°であり、相違率は１３４．２（％）であり、前述の式（２）を満たさなかった。カバーファクター（ＣＦ）は、４１２４であった。【００６１】
［遮光率の測定］
実施例１〜３、比較例１及び２の防草シートについて、ＪＩＳ  Ｌ  １０５５  Ａ法（カーテンの遮光性試験方法）に準拠し、試験片を装着する前の照度が１０００００ルクスとなるように光源を調整して遮光率を測定した。【００６２】
実施例１〜３、比較例１及び２の防草シートの構成、並びに遮光性試験の測定結果を表１に示す。【００６３】
【表１】
0006634190.tif 000002
【００６４】
実施例１〜３の防草シートは、何れも遮光率が９９．９９％であった。従って、実施例１〜３の防草シートを用いて地面を被覆すれば、植物の繁茂を略完全に抑えることが可能となる。【００６５】
一方、比較例１の防草シートは、遮光率が９９．９８％であり、比較例２の防草シートは、遮光率が９９．９７％であった。比較例１や比較例２の防草シートを用いて地面を被覆した場合、防草効果が確実であるとは言えず、一部の植物が繁茂する虞がある。【００６６】
実施例１の防草シートと比較例１の防草シートとは、糸使いが同一であり、織組織も表側地組織の綾目方向が左右逆であること以外は経糸の飛び数等も同一のもので製織されているにも関わらず、遮光率に差が生じている。この理由を検討するため、夫々の表側地組織を顕微鏡で拡大して撮影し、詳細に観察した。図４（ａ）は、実施例１の防草シートにおいて表側地組織を撮影した顕微鏡画像であり、図４（ｂ）は、比較例１の防草シートにおいて表側地組織を撮影した顕微鏡画像である。【００６７】
実施例１の防草シートの表側地組織を撮影した図４（ａ）の画像では、隣り合う第１経糸間で、互いの浮きが略隙間なく密着していた。これに対して、比較例１の防草シートの表側地組織を撮影した画像では、図４（ｂ）において白枠を付して示すように、隣り合う第１経糸間で、互いの浮きの間に隙間が形成されていた。このような浮きの状態の違いに起因して発生し得る、隣り合う第１経糸１１の間の隙間の有無が、防草シートの遮光率に影響を及ぼしているものと考えられる。【００６８】
＜参考例＞
上記の実施例は、何れも緯糸の熱セットを１３０℃で行ったものであったが、熱セット温度の低下による経時収縮性の影響についても検討した。参考例として、緯糸の熱セット条件を８５℃×４０分とした以外は、実施例１と同様に製織した防草シートを作製した。参考例の防草シートは、緯糸に８５℃で熱セットを施したこと以外は、綾目角α、撚り角β、綾目角αと撚り角βとの角度差、相違率、及びカバーファクター（ＣＦ）は、何れも実施例１の防草シートと同一条件とした。実施例１の防草シート、及び参考例の防草シートの経時収縮性を比較したところ、実施例１の防草シート（熱セット：１３０℃）は、参考例の防草シート（熱セット：８５℃）と比べて、緯糸方向の寸法変化率が小さいものであった。さらに、熱セット温度を１２０℃とした場合についても同様に検討したところ、参考例の防草シート（熱セット：８５℃）と比べて、緯糸方向の寸法変化率が小さいものであった。従って、緯糸に少なくとも１２０℃で熱セットを施せば、防草シートの経時収縮が抑えられ、良好な施工性を実現できることが示唆された。
【産業上の利用可能性】
【００６９】
本発明の防草シートは、不要な植物の繁茂を抑制するものであり、住宅等の建築物や街路樹の周囲、果樹園や野菜園等の農地、工事現場、メガソーラー発電所、及び鉄道や道路等の法面等での利用に適する。
【符号の説明】
【００７０】
１        防草シート
１０      表側地組織
１１      第１経糸
２０      裏側地組織
２１      第２経糸
３１      緯糸
３１ａ    交錯部の中心
α        綾目角
β        撚り角
【要約】
破れが生じにくい構造でありながら、遮光性を向上させることができる防草シートを提供する。
第１経糸１１を含む表側地組織１０と、第２経糸２１を含む裏側地組織２０と、表側地組織１０と裏側地組織２０とを連結して二重織を形成する緯糸３１と、を備えた綾織組織又は朱子織組織を有する防草シート１であって、第１経糸１１は、黒原着糸を含む撚糸であり、緯糸３１は、黒原着糸を含む糸であり、第１経糸１１の撚り方向と、表側地組織１０に現れる綾目方向とが一致するように構成されている。【図１】
0006634190.tif 000003
【図２】
0006634190.tif 000004
【図３】
0006634190.tif 000005
【図４】
0006634190.tif 000006